БИОРАЗЛАГАЕМЫЙ РУЖЕЙНЫЙ ПАТРОН
BIODEGRADABLE GUN CARTRIDGE

ОБЛАСТЬ ТЕХНИКИ
[0001] Настоящее изобретение относится к различным полностью биоразлагаемым ружейным патронам.
УРОВЕНЬ ТЕХНИКИ
[0002] Патрон состоит из донца, гильзы, по меньшей мере одного донного пыжа и по меньшей мере одного пыжа-контейнера для дроби. Донце содержит детонирующий капсюль и выполнено из латуни или стали, гильза содержит порох, пыж-контейнер и дробь или снаряды. Пыж-контейнер представляет собой пластиковую чашевидную часть, которая разделяет пороховой заряд и дробь. Донный пыж связывает гильзу с донцем путем прессовой посадки таким образом, что они остаются соединенными как до выстрела, так и после выстрела. Традиционные патроны содержали гильзу, выполненную из бумажной трубки, снабженную бумажной донной мембраной и медным или стальным донцем вместе с порошкообразным взрывчатым веществом, внутренний пыж, выполненный из фибры, и свинцовую дробь. С появлением пластиков такие элементы, как гильзы и внутренние пыжи, были заменены полученными из углеводородного сырья синтетическими пластиками, которые не были биоразлагаемыми, такими как полиэтилен высокой плотности.
[0003] Пыж выполняет несколько задач: с одной стороны, он в полной мере использует давление газов, выработанных при сгорании пороха вследствие полного внутреннего уплотнения патрона во время выстрела, и, с другой стороны, он содержит и защищает дробь, когда она перемещается через внутреннюю часть ствола, и, таким образом, препятствует ее деформации вследствие истирания о стенки ствола. Кроме того, благодаря сгибанию соединительной стойки двух чашек пыжа смягчается отдача оружия за счет амортизации исходного удара, который происходит при выстреле из оружия.
[0004] Использование патронов, выполненных из небиоразлагаемых пластиков, приводит к серьезным экологическим проблемам, поскольку естественная почва загрязняется гильзами и пыжами или их частями без какой-либо обработки отходов. Таким образом, имеет место вброс небиоразлагаемых пластиков в природную среду без какой-либо их утилизации, при этом происходит загрязнение окружающей среды, поскольку и гильзы, и пыжи до момента их полного разложения будут оставаться в почве в течение многих столетий.
[0005] Загрязнение окружающей среды происходит после произведения выстрела, когда гильза выбрасывается из оружия и остается на земле, наряду с пыжом-контейнером, поскольку он вылетает дальше после выстрела и также теряется на земле.
[0006] В настоящее время наиболее используемым пластиком является полиэтилен высокой плотности, для устранения которого из окружающей среды могут потребоваться века. Вот почему в настоящее время ассоциации охотников и стрельбища нуждаются в биоразлагаемом патроне, который бы также выполнял соответствующие функции для развития связанных с этим спортивных состязаний и мероприятий. Указанный органический материал должен отвечать техническим условиям для использования в патронах, например, они должны иметь достаточную плотность и прочность для их использования по назначению, и в то же время материалы, которые образуют указанный состав, не должны содержать тяжелые металлы или токсичные элементы.
2
4
[0007] Разложение пластиковых продуктов включает первый этап, охватывающий распад материала на небольшие частицы, что может происходить под действием солнца, воды, окисления, микроорганизмов или тепла. Только в случае использования достоверно пригодных для компостирования материалов второй этап длится не более нескольких месяцев (а не десятилетий или даже столетий, как в случае использования других материалов), причем фрагменты материала благодаря действию микроорганизмов преобразуются в летучие материалы, в основном в CO, воду, биомассу и питательные вещества для микроорганизмов в случае аэробного разложения и в СН, воду, биомассу и питательные вещества для микроорганизмов в случае анаэробного разложения. Таким образом, разлагаемые полимеры (только в первой фазе разложения) не следует путать с биопластиками, которые также служат для роста микроорганизмов, т.е. из которых микроорганизмы получают питание.
[0008] Первым ответом на необходимость в биоразлагаемых патронах стали разлагаемые при окислении пластики, которые выполнены с возможностью разлагаться окислением (в присутствии кислорода) с течением времени, которое приблизительно определяется химическим составом веществ, добавляемых к традиционному пластику на этапе экструзии. Таким образом, это будут пластики с управляемым сроком службы. Эти пластики нуждаются в катализаторе, который разрывает длинные молекулы углерода на небольшие блоки для облегчения их разложения, вместо того, чтобы полагаться на деятельность микробов, как это происходит с биопластиками. Разложение окислением представляет собой процесс, предназначенный для традиционных пластиков или небиоразлагаемого углеводородного сырья. Несмотря на то, что разлагаемый окислением пластик представляет собой усовершенствование по сравнению с полиэтиленом высокой плотности, поскольку он является смесью биоразлагаемого полимера и традиционного полимера в соединении с катализатором, он выполнен с возможностью только частичного и неполного биоразложения, так что конечные продукты его отходов не соответствуют стандарту EN 13432 и в долгосрочной перспективе не способствуют прекращению выброса небиоразлагаемых пластиков в окружающую среду.
[0009] Альтернативой полиэтилену и его производным стал ПВС или поливиниловый спирт, который представляет собой семейство разлагаемых растворимых в воде пластиков. Он растворяется в воде и поглощает ее в больших количествах, создавая высокопроблематичную ситуацию в условиях высокой экологической влажности, и он не подходит для всех продуктов, особенно для охотничьих патронов, в которых деформация частей из ПВС непосредственно влияет на качество патрона, делая его очень опасным для использования, поскольку влажность является постоянным и неизбежным фактором окружающей среды, который необходимо принимать во внимание. После поглощения влаги ПВС теряет свои пластичные свойства. Дополнительная проблема ПВС состоит в том, что использование этого материала в заболоченных районах, где он будет разбросан в болотах, реках и озерах, приводит к включению синтетического элемента в пищевую цепочку. Кроме того, ПВС токсичен в пропорциях выше чем 5%.
[0010] Таким образом, в ES 2100342 Т3 описана гильза ружейного патрона, изготовленная экструзией или штамповкой равным давлением композиции полиолефина высокой плотности, содержащей биоразлагаемый крахмал и стабилизирующее соединение, причем данная композиция является устойчивой в гильзе до выстрела с этой гильзой, после чего стабилизирующее соединение частично разрушается или рассеивается таким образом, что происходит его разложение в окружающей среде, в которой оставлена гильза. В этом документе описана композиция, содержащая 43,15% полиэтилена высокой плотности и 43% крахмала, и несмотря на то, что крахмал является биоразлагаемым, полиэтилен высокой плотности или полиолефин не является биоразлагаемым, и, кроме того, данная композиция также включает в себя стеарат меди, окись кальция, содержащую трехвалентное железо, бензофенон и соевое масло. Таким образом, данная композиция не отвечает критериям биоразлагаемости, поскольку полиэтилен высокой плотности в качестве одного из ее основных компонентов не является биоразлагаемым. С другой стороны, в данном документе не описан донный пыж или пыж-контейнер, который отделяет порошок от дроби и порождает такое же или большее загрязнение, чем гильза.
[0011] В GB 2496180 А описаны минометные мины, в которых вместо обычного минерального наполнителя для придания хрупкости используется растительный наполнитель, который, таким образом, фрагментируется в момент удара. Однако наполнители и композиции этого типа не являются подходящими для патронов, поскольку они предназначены именно для предотвращения фрагментации. Кроме того, композиции этого типа не выдерживают давлений, которым подвергается патрон, и которые больше тех, которые должна выдерживать минометная мина.
[0012] В WO 2015/033081 А1 описаны патроны, содержащие смесь алкил полисукцината, полиоксиалканоатов (ПОА) и растительных волокон, причем указанный полиоксиалканоат (ПОА) присутствует в пропорциях не более, чем 20% по весу. Волокна затрудняют изготовление, и желательно найти биоразлагаемые композиции, механические свойства которых больше подходят для обработки, такой как, например, литье или литье под давлением. Кроме того, полисукцинат не является биоразлагаемым отдельно в пределах целесообразного периода времени, как в композиции, описанной в GB 2496180 А, и он также требует действия катализаторов и/или действия света или воды для первоначального облегчения своего распада. Как указано в WO 2015/033081 А1, разложение не наблюдается в отсутствии света или влаги.
[0013] Пластиковые и резиновые патроны, изготовленные из углеводородного сырья, таких используемые в настоящее время, порождают большое количество загрязнений как при изготовлении, так и при их разложении. В целом, они имеют существенные недостатки, которые стремится устранить настоящее изобретение. Настоящее изобретение обеспечивает чистое непахучее биологическое разложение, осуществляемое микроорганизмами, грибами и водорослями. Ни в одном из предшествующих документов не описаны биоразлагаемые патроны.
РАСКРЫТИЕ СУЩНОСТИ ИЗОБРЕТЕНИЯ
[0014] Предложенное изобретение полностью решает эту экологическую проблему, которая возникает после выстрела патрона, в результате чего в сельской местности, в средоточии природной среды, множество гильз и пыжей рассеиваются и захороняются в землю. Если умножить это на количество произведенных выстрелов, результатом является значительное повреждение окружающей среды и дикой природы.
[0015] Настоящее изобретение основано на использовании биоразлагаемого термопластичного сырья, состоящего из полимеров и эластомерных полимеров растительного и ферментативного происхождения в качестве первичной основы, смешанных с биоразлагаемыми термопластами, которые обеспечивают необходимую упругость и в то же время предотвращают их расщепление при использовании, поддерживая их биоразлагаемость после использования, в результате чего конечными продуктами аэробного биоразложения являются двуокись углерода, вода, минеральные соли и новые микробные клеточные составные части (биомасса), и в то же время данный материал имеет свойства, которые позволяют выдерживать высокие давления, возникающие во время выстрела.
[0016] Таким образом, в настоящем изобретении предложен биоразлагаемый ружейный патрон, содержащий донце, гильзу, по меньшей мере один донный пыж и по меньшей мере один пыж-контейнер, причем указанная гильза, указанный по меньшей мере один донный пыж и указанный по меньшей мере один пыж-контейнер выполнены из материала, содержащего: (i) по меньшей мере один биопластик растительного или ферментативного происхождения; и (ii) инертный и нетоксичный минеральный наполнитель, причем количество указанного минерального наполнителя составляет не более чем 70% по весу относительно общего веса указанного материала.
[0017] Согласно предпочтительному варианту реализации все полимеры в указанном материале являются биоразлагаемыми и составляют по меньшей мере 90% по весу относительно общего веса материала. Предложенное изобретение полностью устраняет вышеуказанные недостатки. После выстрела патроны, включая гильзы и пыжи, подвергаются биоразложению в течение нескольких месяцев, не оставляя следов загрязнения благодаря действию микробов, без потребности в катализаторах и без растворения в воде, оставляя в результате двуокись углерода, воду, минеральные соли и новые микробные клеточные составные части (биомассу).
ОСУЩЕСТВЛЕНИЕ ИЗОБРЕТЕНИЯ
[0018] Биопластик представляет собой разлагаемый микроорганизмами (биоразлагаемый) пластик естественного происхождения, выработанный живым организмом, синтезированный из возобновимых источников энергии, и для его биологического разложения не требуются катализаторы. В настоящем изобретении "биопластики" понимаются как полимеры, которые соответствуют стандарту EN 13432:2000, т.е. полимеры, которые разлагаются до 90% по весу в пределах шести месяцев в соответствии со стандартом ISO 14855, т.е. полимеры, в которых 90% массы по весу преобразуется в двуокись углерода, воду и биомассу в пределах 180 дней. Предпочтительно по меньшей мере 90% по весу распадается за 12 недель до размера менее чем 2 мм в соответствии со стандартом ISO 16929. Конечными продуктами аэробного биологического распада испытательного материала являются: двуокись углерода, вода, минеральные соли и новые микробные клеточные составные части (биомасса).
[0019] Кроме того, известны другие стандарты биоразлагаемости, разработанные различными организациями по стандартизации (ISO, CEN, ASTM, DIN и т.п.). Для классификации используются различные критерии: среда, в которой происходит биологическое разложение, выбранная измеряемая величина, присутствие или отсутствие кислорода в среде и т.п.В определении биоразлагаемости и/или компостируем ости пластиковых материалов обычно используются следующие международные стандарты:
[0020] UNE-EN-ISO 14852:2005: Определение полной аэробной биоразлагаемости пластиковых материалов в водной среде. Способ основан на анализе выделенной двуокиси углерода (ISO 14855:1999). Таким образом, согласно одному варианту реализации настоящего изобретения указанный материал разлагается микроорганизмами в соответствии со стандартом UNE-EN-ISO 14855:2005 согласно способу анализа ISO 14855:1999.
[0021] UNE-EN-ISO 14855:2005: Определение полной аэробной биоразлагаемости и распада пластиковых материалов при управляемых условиях компостирования. Способ основан на анализе выделенной двуокиси углерода (ISO 14855:1999). Таким образом, согласно одному варианту реализации настоящего изобретения указанный материал разлагается микроорганизмами в соответствии со стандартом UNE-EN-ISO 14855:2005 согласно способу анализа ISO 14855:1999.
[0022] UNE-EN-ISO 17556:2005: Определение полной аэробной разлагаемости в почве путем измерения потребления кислорода в респирометре или количества выделенной двуокиси углерода (ISO 17556:2003). Таким образом, согласно одному варианту реализации настоящего изобретения указанный материал разлагается микроорганизмами в соответствии со стандартом UNE-EN-ISO 17556:2005 согласно способу анализа ISO 17556:2003.
[0023] Эти стандарты на проведение испытании основаны на том факте, что во время биологического разложения испытательного материала в присутствии кислорода генерируются двуокись углерода, вода, минеральные соли и новые продукты биомассы. Процент биологического разложения вычисляется посредством отношения между количеством двуокиси углерода, генерируемой из испытательного материала, и теоретическим максимальным количеством двуокиси углерода, которое может быть выделено из испытательного материала.
[0024] Требования к пригодности пластикового продукта к компостированию сформулированы в Европейском стандарте EN 13432 и являются следующими:
[0025] Анализ материала: состоит в анализе материала для проверки содержания в нем тяжелых металлов, общего содержания органических углеводородов, общего содержания азота и т.п.
[0026] Биоразлагаемость: согласно стандарту требуется, чтобы по меньшей мере 90% упаковки разлагалось в пределах шести месяцев. Для проверки биоразлагаемости предпочтительно рекомендуется соответствие стандарту ISO 14855.
[0027] Распад: состоит в проверке, способен ли материал к физическому разложению на фрагменты размером не более чем 2 мм. Стандарт ISO 16929.
[0028] Качество компоста: эта проверка выполняется сравнением компоста, в который добавлены образцы пластика, и холостая проба (компост без образцов). Анализируются различные параметры (металлы, кальций, фосфор, калий и т.п.) для удостоверения в том, что компост является подходящим для сельского хозяйства. Испытания на экотоксичность также выполняются на растениях путем анализа их роста в субстрате, к которому добавлен компост с пластиковыми отходами, и в субстрате без этих отходов. Испытание OCDE 208 (Organisation de Cooperation et de Developement Economiques).
[0029] Согласно одному варианту реализации настоящего изобретения материал соответствует требованиям испытания OCDE 208. Согласно еще одному варианту реализации настоящего изобретения материал пригоден для компостирования, если соответствует стандарту EN 13432.
[0030] Преимущества, обеспечиваемые настоящим изобретением, основаны на биоразлагаемом материале, составленном из биоразлагаемых биопластиков, таких как полимер молочной кислоты, т.е. PLA. В дополнение к биоразлагаемым биопластикам растительного или ферментативного происхождения, материал согласно настоящему изобретению может содержать эластомерные полимеры растительного происхождения или смеси тех же самых известных биоразлагаемых полимеров, таких как поликапролактон. Согласно еще одному варианту реализации настоящего изобретения материал настоящего изобретения содержит по меньшей мере один биоразлагаемый термопластичный биопластик.
[0031] Патрон согласно настоящему изобретению выполнен из биоразлагаемого материала, полученного из возобновляемых источников энергии, который минимизирует загрязнение окружающей среды как при получении сырья и изготовлении, так и при последующем извлечении из окружающей среды. Этот материал обеспечивает чистое и не имеющее запаха биологическое разложение, производимое микроорганизмами, грибами и водорослями. Биоразлагаемые патроны согласно настоящему изобретению не привлекают насекомых и мелких грызунов и не являются для них пищей. В результате чего согласно настоящему изобретению созданы ружейные патроны для охотничьей и спортивной стрельбы, имеющие те же физические и механические характеристики, как и известные пластики из углеводородного сырья, и в то же время дополнительно отвечающие требованиям их биоразлагаемости.
[0032] Биопластики имеют те же физическо-химические и термопластичные свойства, как и полимеры, полученные из нефти, но после использования они при благоприятных условиях являются биоразлагаемыми.
[0033] Согласно предпочтительному варианту реализации биоразлагаемый биопластик представляет собой смесь первого биоразлагаемого биопластика с эластомерным биопластиком. Эластомерные биопластики характеризуются высокой упругостью и способностью к растяжению и восстановлению после деформации путем возвращения к своей исходной форме после устранения деформирующей силы. Они содержат натуральные каучуки, полученные из натурального латекса, и синтетические материалы. Включение эластомерных биопластиков в состав биоразлагаемых биопластиков позволяет получить патроны с соответствующими механическими свойствами. В общем, желательно, чтобы чем больше был заряд пороха, тем больше было количество эластомерного биопластика. Различные гильзы и пыжи биоразлагаемых ружейных патронов могут быть выполнены без всяких ограничений, поскольку каждый патрон и каждый пыж требуют наличия различных физических механических свойств, и существует большое разнообразие патронов, предназначенных для конкретного использования. Таким образом, патроны могут быть изготовлены с использованием смеси биопластиков растительного происхождения, таких как полимер молочной кислоты (PLA), совместно с биоразлагаемыми эластомерными полимерами, например, такими, которые содержат по меньшей мере 90% каучука или латекса, растительного происхождения или полученными из нефти, такими как, например, полимеры, которые содержат по меньшей мере 90% поликапролактона, бутилена полисукцината, поливинилового спирта, поли(бутил сукцинат адипата). Указанный биоразлагаемый эластомер предпочтительно растительного происхождения предпочтительно присутствует в пропорциях от 10% до 90% по весу относительно общего веса материала. Согласно еще одному конкретному варианту реализации указанный эластомерный биопластик присутствует в пропорциях от 20% до 80% по весу относительно общего веса материала.
[0034] Согласно альтернативному варианту реализации материал также может содержать небольшое количество (не более чем 10% по весу относительно общего веса материала) термопластичных полимеров с добавлением катализатора, который вызывает разложение.
[0035] Согласно еще одному варианту реализации используется биопластик, составленный из биоразлагаемых эластомерных полимеров растительного происхождения, которые предпочтительно присутствуют в пропорциях от 10% до 90% по весу относительно общего веса материала. Согласно еще одному конкретному варианту реализации указанные биоразлагаемые эластомерные полимеры растительного происхождения присутствуют в пропорциях от 20% до 80% по весу относительно общего веса материала.
[0036] Предпочтительные материалы для изготовления таких ружейных патронов представляют собой биоразлагаемые термопласты растительного происхождения, к которым могут быть добавлены биоразлагаемые термопластичные полимеры, полученные из нефти.
[0037] Согласно одному варианту реализации биоразлагаемые эластомерные термопласты из возобновляемых источников энергии представляют собой биопластики, образованные эластомерными полимерами растительного происхождения, такими как каучук, в количестве не более чем 90% по весу относительно общего веса материала.
[0038] Биоразлагаемые эластомерные термопласты, полученные из нефти, присутствуют в максимальных пропорциях 60% по весу относительно общего веса материала.
[0039] Типичная пропорция материала находится в пределах от 10% до 90% эластомерного биопластика относительно общего веса материала, например, от 20% до 85% эластомерных биопластиков относительно общего веса материала, предпочтительно от 40% до 80%, более предпочтительно от 50% до 75% по весу относительно общего веса материала.
[0040] Биоразлагаемые термопласты из возобновляемых источников представляют собой составленные из биопластиков, образованных полимерами растительного происхождения с количеством не более чем 99% смеси совокупно с наполнителем из инертных и нетоксичных минералов из группы карбонатов и минеральных солей, таких как карбонат кальция, двууглекислый натрий или сульфат бария. Эта группа включает в себя помимо прочего биопластики, основанные на полимере молочной кислоты (PLA) сополимерные полиэфиры типа полигидроксибутирата (РНВ)/полигидроксивалерата (PHV), а также пуллулан (полимер полисахарида).
[0041] Согласно одному варианту реализации настоящего изобретения биоразлагаемый и био-компостируемый биопластик представляет по меньшей мере 30% по весу относительно общего веса материала, предпочтительно более чем 40%, предпочтительнее более чем 50%, наиболее предпочтительно от 60% до 100% или от 80% до 100% по весу относительно общего веса материала.
[0042] По существу каждый из элементов патрона (гильза, пыж-контейнер, донный пыж или даже донце) может быть выполнен из различных биопластиков или различных смесей биопластиков в зависимости от механических требований к каждому из них.
[0043] Свойство биологического разложения различных ружейных патронов согласно настоящему изобретению с различными типами биоразлагаемых указанных выше материалов в основном зависит от действия микроорганизмов и грибов. Эти микроорганизмы вырабатывают ферменты, которые катализируют расщепление сложных материалов, используемых в качестве субстратов (полимеров), на составляющие, которые более подвержены поглощению микроорганизмами для изготовления биомассы.
[0044] Все эти процессы регулируются и стандартизуются в соответствии с Европейским стандартом EN 13432:2000 "Упаковка. Требования к упаковке, утилизуемой путем компостирования и биологического разложения". При нормальных условиях компостирования 90% массы разлагается на двуокись углерода, воду, минеральные соли и новые микробные клеточные составные части (биомассу), таким образом обеспечивая биоразлагаемость и соответствие текущим нормативным документам.
[0045] В дополнение к биологическому разложению важно упомянуть биорасщепление. Оно происходит в композиционных материалах, состоящих из биоразлагаемого компонента и небиоразлагаемого компонента, причем по меньшей мере 90% по весу относительно общего веса материала являются биоразлагаемыми, такими как, например, смесь полимера молочной кислоты (PLA) или биопластики на основе крахмала и РР (полипропилена), традиционный пластик типа ПХВ, присутствующие в биоразлагаемом отношении по меньшей мере 90% смеси. Остальная часть материала может быть минералом или традиционным термопластом и катализатором для улучшения биологического разложения материала. Согласно одному варианту реализации в материале содержится термопластичный полимер в количестве от 1% до 10% по весу относительно общего веса указанного материала и окислительный катализатор в количестве от 0,5% до 3% по весу относительно общего веса указанного материала.
3
3
3
3
3
3
3
3
[0046] Патроны согласно настоящему изобретению должны иметь подходящий удельный вес, такой как, например, в диапазоне от 0,6 г/см до 5 г/см. Согласно конкретному варианту реализации этот диапазон составляет от 0,6 г/см до 2,0 г/см, предпочтительно от 0,7 г/см до 1,8 г/см, более предпочтительно от 0,8 г/см до 1,7 г/см.
[0047] Биоразлагаемые полимеры растительного происхождения, включая эластомеры, образуют первичную основу смеси, представляя не менее чем 5% и не более чем 100% смеси, с обеспечением возможности их смешивания в различных пропорциях в пределах этого диапазона для достижения физических механических свойств, подходящих для конкретного использования каждого патрона.
[0048] Биоразлагаемые полимеры растительного происхождения или полученные из нефти, или термопластики с катализаторами и минеральным наполнителем образуют остальную часть смеси с обеспечением возможности их смешивания в различных пропорциях для достижения физических механических свойств, подходящих для конкретного использования каждого патрона.
[0049] Биоразлагаемые ружейные патроны согласно настоящему изобретению состоят из биоразлагаемой полимерной гильзы, выполненной способом экструзии или инжекции и литья под давлением, донного пыжа и пыжа-контейнера, выполненных из биоразлагаемых полимеров способом инжекции и литья под давлением. Согласно предпочтительному варианту реализации донце выполнено из биоразлагаемых полимеров способом инжекции и литья под давлением, предпочтительно с материалом согласно настоящему изобретению. Таким образом, согласно одному варианту реализации указанное донце выполнено из металла или из материала, содержащего: (i) по меньшей мере один биоразлагаемый биопластик растительного или ферментативного происхождения и; (ii) инертный и нетоксичный минеральный наполнитель, который содержит указанный материал в количестве не более чем 70% по весу относительно общего веса.
[0050] Настоящее изобретение объяснено следующим приведенным в качестве примера или предпочтительным вариантом реализации, который не должен считаться ограничением его объема охраны. Таким образом, биоразлагаемые ружейные патроны, предложенные согласно настоящему изобретению, в дополнение к металлическому донцу (например, латунному или стальному), состоят из гильзы, донного пыжа и пыжа-контейнера и выполнены из материала в следующих относительных весовых пропорциях:
[0051] Для донного пыжа и пыжа-контейнера, изготовленного инжекцией используется биопластик, состоящий из: 60% биоразлагаемых полимеров растительного происхождения, таких как полимер молочной кислоты (PLA); 39% биоразлагаемого эластомерного полимера; и 1% карбоната кальция в качестве минерального наполнителя.
[0052] Для гильзы используется биопластик, состоящий из: биоразлагаемых эластомерных полимеров растительного происхождения; максимум 5% минеральных наполнителей, таких как карбонат кальция, двууглекислый натрий или сульфат бария.